"架橋親水性コーティングをその上に備えるシリコーンヒドロゲルコンタクトレンズを製造する方法であって、aアミノ基及び/又はカルボキシル基をコンタクトレンズの表面上及び/又は表面近傍に有するシリコーンヒドロゲルコンタクトレンズ、並びに水溶性で熱架橋しうる親水性ポリマー材料を得る工程[ここで、このシリコーンヒドロゲルコンタクトレンズは、アミノ基又はカルボキシル基又は両方をコンタクトレンズの表面上及び/又は表面近傍に含み、そしてこの親水性ポリマー材料は、iエピクロロヒドリン官能化ポリアミン又はポリアミドアミンから誘導された、20~95、好ましくは35~90、更に好ましくは50~85重量の第1のポリマー鎖、iiアミノ基、カルボキシル基、チオール基、及びこれらの組合せよりなる群から選択される少なくとも1個の反応性官能基を有する少なくとも1種の親水性増強剤から誘導された、5~80、好ましくは10~65、更に好ましくは15~50重量の親水性部分又は第2のポリマー鎖、並びにiii第1のポリマー鎖の一部、又は第1のポリマー鎖に共有結合したペンダント若しくは末端基である正電荷を持つアゼチジニウム基を含み、そしてここで、この親水性部分又は第2のポリマー鎖は、それぞれエピクロロヒドリン官能化ポリアミン又はポリアミドアミンの1個のアゼチジニウム基と、親水性増強剤の1個のアミノ、カルボキシル又はチオール基との間に形成される1個以上の共有結合を介して第1のポリマー鎖に共有結合している];並びにb水溶液中で親水性ポリマー材料の存在下で40°C~140°Cまでの及びこの温度で、親水性ポリマー材料をシリコーンヒドロゲルコンタクトレンズの表面上に、それぞれ親水性ポリマー材料の1個のアゼチジニウム基と、コンタクトレンズの表面上及び/又は表面近傍の反応性官能基の1個との間に形成される第2の共有結合を介して共有結合させるのに充分な時間、シリコーンヒドロゲルコンタクトレンズを加熱し、それによってシリコーンヒドロゲルコンタクトレンズ上に架橋親水性コーティングを形成する工程[ここで、この架橋親水性コーティングを備えるシリコーンヒドロゲルコンタクトレンズは、好ましくは90度以下、更に好ましくは80度以下、更になお好ましくは70度以下、最も好ましくは60度以下の平均水接触角を有することを特徴とする、表面湿潤性を有する]を含む製造方法。親水性増強剤が、1個以上のアミノ、カルボキシル及び/又はチオール基を有する親水性ポリマーであり、親水性増強剤としての親水性ポリマー中のアミノ、カルボキシル又はチオール基を有するモノマー単位の含量が、親水性ポリマーの総重量に基づいて、40未満、好ましくは30未満、更に好ましくは20未満、更になお好ましくは10重量未満である、請求項1に記載の方法。親水性増強剤としての親水性ポリマーが、1個だけのアミノ、カルボキシル又はチオール基を有するポリエチレングリコール;2個の末端アミノ、カルボキシル及び/又はチオール基を持つポリエチレングリコール;1個以上のアミノ、カルボキシル及び/又はチオール基を持つマルチアームポリエチレングリコール;1個以上のアミノ、カルボキシル及び/又はチオール基を持つポリエチレングリコールデンドリマーである、請求項1又は2に記載の方法。親水性増強剤としての親水性ポリマーが、160重量以下、好ましくは0.1~30、更に好ましくは0.5~20、更になお好ましくは1~15重量の少なくとも1種の反応性ビニルモノマー並びに2少なくとも1種の非反応性親水性ビニルモノマー及び/又は少なくとも1種のホスホリルコリン含有ビニルモノマーを含む組成物の重合産物であるコポリマー;あるいはその組合せである、請求項1又は2に記載の方法[ここで、反応性ビニルモノマーは、メタアクリル酸アミノ-C1-C6アルキル、メタアクリル酸C1-C6アルキルアミノ-C1-C6アルキル、アリルアミン、ビニルアミン、アミノ-C1-C6アルキルメタアクリルアミド、C1-C6アルキルアミノ-C1-C6アルキルメタアクリルアミド、アクリル酸、C1-C12アルキルアクリル酸、N,N-2-アクリルアミドグリコール酸、β-メチル-アクリル酸、α-フェニルアクリル酸、β-アクリルオキシプロピオン酸、ソルビン酸、アンゲリカ酸、ケイ皮酸、1-カルボキシ-4-フェニル-1,3-ブタジエン、イタコン酸、シトラコン酸、メサコン酸、グルタコン酸、アコニット酸、マレイン酸、フマル酸、トリカルボキシエチレン、及びこれらの組合せよりなる群から選択され、好ましくは、メタアクリル酸、C2-C12アルキルアクリル酸、ビニルアミン、アリルアミン、メタアクリル酸アミノ-C2-C4アルキル、アミノ-C2-C4アルキルメタアクリルアミド、及びこれらの組合せよりなる群から選択され;非反応性親水性ビニルモノマーは、アクリルアミド、メタクリルアミド、N,N-ジメチルアクリルアミド、N,N-ジメチルメタクリルアミド、N-ビニルピロリドン、メタクリル酸N,N-ジメチルアミノエチル、アクリル酸N,N-ジメチルアミノエチル、N,N-ジメチルアミノプロピルメタクリルアミド、N,N-ジメチルアミノプロピルアクリルアミド、メタクリル酸グリセロール、3-アクリロイルアミノ-1-プロパノール、N-ヒドロキシエチルアクリルアミド、N-[トリスヒドロキシメチルメチル]-アクリルアミド、N-メチル-3-メチレン-2-ピロリドン、1-エチル-3-メチレン-2-ピロリドン、1-メチル-5-メチレン-2-ピロリドン、1-エチル-5-メチレン-2-ピロリドン、5-メチル-3-メチレン-2-ピロリドン、5-エチル-3-メチレン-2-ピロリドン、メタアクリル酸2-ヒドロキシエチル、メタアクリル酸ヒドロキシプロピル、1500ダルトン以下の重量平均分子量を有するC1-C4-アルコキシポリエチレングリコールメタアクリレート、N-ビニルホルムアミド、N-ビニルアセトアミド、N-ビニルイソプロピルアミド、N-ビニル-N-メチルアセトアミド、アリルアルコール、ビニルアルコールコポリマー中の酢酸ビニルの加水分解型、及びこれらの組合せよりなる群から選択され、好ましくはアクリルアミド、N,N-ジメチルアクリルアミド、N-ビニルピロリドン、N-ビニル-N-メチルアセトアミド、メタアクリル酸グリセロール、メタアクリル酸ヒドロキシエチル、N-ヒドロキシエチルメタアクリルアミド、400ダルトン以下の重量平均分子量を有するC1-C4-アルコキシポリエチレングリコールメタアクリレート、ビニルアルコール、及びこれらの組合せよりなる群から選択される]。親水性増強剤としての親水性ポリマーが、アクリルアミド、N,N-ジメチルアクリルアミド、N-ビニルピロリドン、N-ビニル-N-メチルアセトアミド、メタアクリル酸グリセロール、メタアクリル酸ヒドロキシエチル、N-ヒドロキシエチルメタアクリルアミド、メタアクリロイルオキシエチルホスホリルコリン、400ダルトン以下の重量平均分子量を有するC1-C4-アルコキシポリエチレングリコールメタアクリレート、ビニルアルコール、N-メチル-3-メチレン-2-ピロリドン、1-メチル-5-メチレン-2-ピロリドン、5-メチル-3-メチレン-2-ピロリドン、メタアクリル酸N,N-ジメチルアミノエチル、N,N-ジメチルアミノプロピルメタアクリルアミド、及びこれらの組合せよりなる群から選択される、非反応性親水性ビニルモノマーのモノアミノ-、モノカルボキシル-、ジアミノ-又はジカルボキシル末端のホモ-又はコポリマーである、請求項1又は2に記載の方法。親水性増強剤としての親水性ポリマーが、アミノ-又はカルボキシル含有多糖類、ヒアルロン酸、コンドロイチン硫酸、又はこれらの組合せである、請求項1又は2に記載の方法。親水性増強剤としての親水性ポリマーの重量平均分子量MWが、500~1,000,000、好ましくは1,000~500,000である、請求項2~6のいずれか1項に記載の方法。親水性増強剤が、アミノ-、カルボキシル-又はチオール含有単糖類;アミノ-、カルボキシル-又はチオール含有二糖類;及びアミノ-、カルボキシル-又はチオール含有オリゴ糖類である、請求項1又は2に記載の方法。加熱の工程が、パッケージング溶液に浸したシリコーンヒドロゲルコンタクトレンズを含有するレンズパッケージ内で実行される、更に好ましくは、密閉レンズパッケージ中のパッケージング溶液に浸したシリコーンヒドロゲルコンタクトレンズを、118°C~125°Cの温度で大体20~90分間オートクレーブ処理することにより、シリコーンヒドロゲルコンタクトレンズ上に架橋親水性コーティングを形成して実行される、請求項1~8のいずれか1項に記載の方法[ここで、このパッケージング溶液は、6.0~8.5のpHを維持するのに充分な量で少なくとも1種の緩衝剤を含み、そして200~450ミリオスモルmOsm、好ましくは250~350mOsmの張度、及び25°Cで1センチポアズ~20センチポアズ、好ましくは1.2センチポアズ~10センチポアズ、更に好ましくは1.5センチポアズ~5センチポアズの粘度を有する]。パッケージング溶液が、0.01~2、好ましくは0.05~1.5、更に好ましくは0.1~1、更になお好ましくは0.2~0.5重量の熱架橋しうる親水性ポリマー材料を含む、請求項9に記載の方法。更に、加熱の工程の前に、室温でシリコーンヒドロゲルコンタクトレンズを熱架橋しうる親水性ポリマー材料の水溶液と接触させて熱架橋しうる親水性ポリマー材料のトップ層をシリコーンヒドロゲルコンタクトレンズの表面上に形成すること、この熱架橋しうる親水性ポリマー材料のトップ層を持つシリコーンヒドロゲルコンタクトレンズをレンズパッケージ中でパッケージング溶液に浸すこと;及びレンズパッケージを密閉することを含む、請求項9に記載の方法。シリコーンヒドロゲルコンタクトレンズが、0.1~10、更に好ましくは0.25~7、更になお好ましくは0.5~5、最も好ましくは0.75~3重量の反応性ビニルモノマー[メタアクリル酸アミノ-C2-C6アルキル、メタアクリル酸C1-C6アルキルアミノ-C2-C6アルキル、アリルアミン、ビニルアミン、アミノ-C2-C6アルキルメタアクリルアミド、C1-C6アルキルアミノ-C2-C6アルキルメタアクリルアミド、アクリル酸、C1-C12アルキルアクリル酸、N,N-2-アクリルアミドグリコール酸、β-メチル-アクリル酸、α-フェニルアクリル酸、β-アクリルオキシプロピオン酸、ソルビン酸、アンゲリカ酸、ケイ皮酸、1-カルボキシ-4-フェニル-1,3-ブタジエン、イタコン酸、シトラコン酸、メサコン酸、グルタコン酸、アコニット酸、マレイン酸、フマル酸、トリカルボキシエチレン、及びこれらの組合せよりなる群から選択され、好ましくは、該反応性ビニルモノマーは、メタアクリル酸アミノ-C2-C6アルキル、メタアクリル酸C1-C6アルキルアミノ-C2-C6アルキル、ビニルアミン、アリルアミン、アミノ-C2-C6アルキルメタアクリルアミド、C1-C6アルキルアミノ-C2-C6アルキルメタアクリルアミド、アクリル酸、C1-C12アルキルアクリル酸、及びこれらの組合せよりなる群から選択される]を含むシリコーンヒドロゲルレンズ配合物を重合することにより製造される、請求項1~11のいずれか1項に記載の方法。シリコーンヒドロゲルコンタクトレンズが、アミノ及び/又はカルボキシル基を包含する反応性ベースコーティングを含む、請求項1~12のいずれか1項に記載の方法。反応性ベースコーティングが、少なくとも1層のペンダントアミノ基及び/又はカルボキシル基を有する反応性ポリマーを含み、そしてシリコーンヒドロゲルコンタクトレンズを反応性ポリマーの溶液と接触させることにより得られる、請求項13に記載の方法[ここで、この反応性ポリマーは、アミノ-C1~C4アルキルメタアクリルアミド、メタアクリル酸アミノ-C1~C4アルキル、C1~C4アルキルアミノ-C1~C4アルキルメタアクリルアミド、メタアクリル酸C1~C4アルキルアミノ-C1~C4アルキル、アリルアミン、又はビニルアミンのホモポリマー;ポリエチレンイミン;ペンダントアミノ基を持つポリビニルアルコール;直鎖又は分岐のポリアクリル酸;C1~C12アルキルアクリル酸のホモポリマー;アミノ-C2~C4アルキルメタアクリルアミド、メタアクリル酸アミノ-C2~C4アルキル、C1~C4アルキルアミノ-C2~C4アルキルメタアクリルアミド、メタアクリル酸C1~C4アルキルアミノ-C2~C4アルキル、アクリル酸、C1~C12アルキルアクリル酸、マレイン酸、及び/又はフマル酸と、少なくとも1種の非反応性親水性ビニルモノマー好ましくは、アクリルアミド、N,N-ジメチルメタアクリルアミド、N-ビニルピロリドン、メタクリル酸グリセロール、N,N-2-アクリルアミドグリコール酸、3-アクリロイルアミノ-1-プロパノール、N-ヒドロキシエチルアクリルアミド、N-[トリスヒドロキシメチルメチル]-アクリルアミド、N-メチル-3-メチレン-2-ピロリドン、1-エチル-3-メチレン-2-ピロリドン、1-メチル-5-メチレン-2-ピロリドン、1-エチル-5-メチレン-2-ピロリドン、5-メチル-3-メチレン-2-ピロリドン、5-エチル-3-メチレン-2-ピロリドン、1-n-プロピル-3-メチレン-2-ピロリドン、1-n-プロピル-5-メチレン-2-ピロリドン、1-イソプロピル-3-メチレン-2-ピロリドン、1-イソプロピル-5-メチレン-2-ピロリドン、1-n-ブチル-3-メチレン-2-ピロリドン、1-tert-ブチル-3-メチレン-2-ピロリドン、メタアクリル酸2-ヒドロキシエチル、メタアクリル酸ヒドロキシプロピル、メタアクリロイルオキシエチルホスホリルコリン、1500ダルトン以下の重量平均分子量を有するC1-C4-アルコキシポリエチレングリコールメタアクリレート、N-ビニルホルムアミド、N-ビニルアセトアミド、N-ビニルイソプロピルアミド、N-ビニル-N-メチルアセトアミド、アリルアルコール、ビニルアルコールコポリマー中の酢酸ビニルの加水分解型、及びこれらの組合せよりなる群から選択されるとのコポリマー;カルボキシル含有セルロース;ヒアルロナート;コンドロイチン硫酸;ポリグルタミン酸;ポリアスパラギン酸;又はこれらの組合せである]。ベースコーティングを形成するための反応性ポリマーが、ポリアクリル酸、ポリメタクリル酸、ポリC2-C12アルキルアクリル酸、ポリ[アクリル酸-コ-メタクリル酸]、ポリ[C2-C12アルキルアクリル酸-コ-メタアクリル酸]、ポリN,N-2-アクリルアミドグリコール酸、ポリ[メタアクリル酸-コ-アクリルアミド]、ポリ[メタアクリル酸-コ-ビニルピロリドン]、ポリ[C2-C12アルキルアクリル酸-コ-アクリルアミド]、ポリ[C2-C12アルキルアクリル酸-コ-ビニルピロリドン]、加水分解されたポリ[メタアクリル酸-コ-酢酸ビニル]、加水分解されたポリ[C2-C12アルキルアクリル酸-コ-酢酸ビニル]、ポリエチレンイミンPEI、ポリアリルアミン塩酸塩PAHホモ-若しくはコポリマー、ポリビニルアミンホモ-若しくはコポリマー、又はこれらの組合せである、請求項13に記載の方法。反応性ポリマーが、水と1種以上の有機溶媒との混合物、有機溶媒、又は1種以上の有機溶媒の混合物に溶解される、請求項14又は15に記載の方法。コンタクトレンズ上の反応性ベースコーティングが、少なくとも1種のアミノ含有又はカルボキシル含有ビニルモノマーをプラズマの影響下で重合させることにより得られる、請求項13に記載の方法。請求項1~17のいずれか1項に記載の方法により得られるシリコーンヒドロゲルコンタクトレンズ製品であって、このシリコーンヒドロゲルコンタクトレンズが、少なくとも40barrer、好ましくは少なくとも50barrer、更に好ましくは少なくとも60barrer、更になお好ましくは少なくとも70barrerの酸素透過度;1.5MPa以下、好ましくは1.2MPa以下、更に好ましくは1.0MPa以下、更になお好ましくは0.3MPa~1.0MPaの弾性率;完全に水和すると好ましくは18~70、更に好ましくは20~60重量の含水量;及びこれらの組合せよりなる群から選択される、少なくとも1つの特性を有する製品。滅菌及び密閉したレンズパッケージを含む眼用レンズ製品であって、ここで、レンズパッケージは、オートクレーブ処理後レンズパッケージング溶液及びそこに浸した直ぐに使用できるシリコーンヒドロゲルコンタクトレンズを含み、直ぐに使用できるシリコーンヒドロゲルコンタクトレンズは、アミノ基及び/又はカルボキシル基を元のシリコーンヒドロゲルコンタクトレンズの表面上及び/又は表面近傍に有する元のシリコーンヒドロゲルコンタクトレンズを、水溶性で熱架橋しうる親水性ポリマー材料を含有するオートクレーブ処理前パッケージング溶液中でオートクレーブ処理することにより得られる架橋親水性コーティングを含み、熱架橋しうる親水性ポリマー材料は、iエピクロロヒドリン官能化ポリアミン又はポリアミドアミンから誘導された、20~95、好ましくは35~90、更に好ましくは50~85重量の第1のポリマー鎖、iiアミノ基、カルボキシル基、チオール基、及びこれらの組合せよりなる群から選択される少なくとも1個の反応性官能基を有する少なくとも1種の親水性増強剤から誘導された、5~80、好ましくは10~65、更になお好ましくは15~50重量の親水性部分又は第2のポリマー鎖、並びにiii第1のポリマー鎖の一部、又は第1のポリマー鎖に共有結合したペンダント若しくは末端基であるアゼチジニウム基を含み、熱架橋しうる親水性ポリマー材料は、シリコーンヒドロゲルコンタクトレンズに、それぞれ元のシリコーンヒドロゲルコンタクトレンズの表面上及び/又は表面近傍の1個のアミノ又はカルボキシル基と、熱架橋しうる親水性ポリマー材料の1個のアゼチジニウム基との間に形成される第1の共有結合を介して共有結合しており、そしてこのオートクレーブ処理後パッケージング溶液は、6.0~8.5のpHを維持するのに充分な量で少なくとも1種の緩衝剤を含み、25°Cで200~450ミリオスモルmOsm、好ましくは250~350mOsmの張度及び1センチポアズ~20センチポアズ、好ましくは1.2センチポアズ~10センチポアズ、更に好ましくは1.5センチポアズ~5センチポアズの粘度を有しており、オートクレーブ処理後パッケージング溶液は、オートクレーブ処理後の熱架橋しうる親水性ポリマー材料の加水分解産物であるポリマー湿潤材料を含み、直ぐに使用できるシリコーンヒドロゲルコンタクトレンズは、90度以下、好ましくは80度以下、更に好ましくは70度以下、更になお好ましくは60度以下の平均水接触角を有することを特徴とする、表面親水性/湿潤性を有する、製品。親水性増強剤が、1個以上のアミノ、カルボキシル及び/又はチオール基を有する親水性ポリマーであり、そしてここで、親水性増強剤としての親水性ポリマー中のアミノ、カルボキシル又はチオール基を有するモノマー単位の含量は、親水性ポリマーの総重量に基づいて、40未満、好ましくは30未満、更に好ましくは20未満、更になお好ましくは10重量未満である、請求項19に記載の眼用レンズ製品。親水性増強剤としての親水性ポリマーが、1個だけのアミノ、カルボキシル又はチオール基を有するポリエチレングリコール;2個の末端アミノ、カルボキシル及び/又はチオール基を持つポリエチレングリコール;1個以上のアミノ、カルボキシル及び/又はチオール基を持つマルチアームポリエチレングリコール;1個以上のアミノ、カルボキシル及び/又はチオール基を持つポリエチレングリコールデンドリマーである、請求項19又は20に記載の眼用レンズ製品。親水性増強剤としての親水性ポリマーが、160重量以下、好ましくは0.1~30、更に好ましくは0.5~20、更になお好ましくは1~15重量の少なくとも1種の反応性ビニルモノマー並びに2少なくとも1種の非反応性親水性ビニルモノマー及び/又は少なくとも1種のホスホリルコリン含有ビニルモノマーを含む組成物の重合産物であるコポリマー;あるいはその組合せである、請求項19又は20に記載の眼用レンズ製品[ここで、反応性ビニルモノマーは、メタアクリル酸アミノ-C1-C6アルキル、メタアクリル酸C1-C6アルキルアミノ-C1-C6アルキル、アリルアミン、ビニルアミン、アミノ-C1-C6アルキルメタアクリルアミド、C1-C6アルキルアミノ-C1-C6アルキルメタアクリルアミド、アクリル酸、C1-C12アルキルアクリル酸、N,N-2-アクリルアミドグリコール酸、β-メチル-アクリル酸、α-フェニルアクリル酸、β-アクリルオキシプロピオン酸、ソルビン酸、アンゲリカ酸、ケイ皮酸、1-カルボキシ-4-フェニル-1,3-ブタジエン、イタコン酸、シトラコン酸、メサコン酸、グルタコン酸、アコニット酸、マレイン酸、フマル酸、トリカルボキシエチレン、及びこれらの組合せよりなる群から選択され、好ましくは、メタアクリル酸、C2-C12アルキルアクリル酸、ビニルアミン、アリルアミン、メタアクリル酸アミノ-C2-C4アルキル、アミノ-C2-C4アルキルメタアクリルアミド、及びこれらの組合せよりなる群から選択され;非反応性親水性ビニルモノマーは、アクリルアミド、メタクリルアミド、N,N-ジメチルアクリルアミド、N,N-ジメチルメタクリルアミド、N-ビニルピロリドン、メタクリル酸N,N-ジメチルアミノエチル、アクリル酸N,N-ジメチルアミノエチル、N,N-ジメチルアミノプロピルメタクリルアミド、N,N-ジメチルアミノプロピルアクリルアミド、メタクリル酸グリセロール、3-アクリロイルアミノ-1-プロパノール、N-ヒドロキシエチルアクリルアミド、N-[トリスヒドロキシメチルメチル]-アクリルアミド、N-メチル-3-メチレン-2-ピロリドン、1-エチル-3-メチレン-2-ピロリドン、1-メチル-5-メチレン-2-ピロリドン、1-エチル-5-メチレン-2-ピロリドン、5-メチル-3-メチレン-2-ピロリドン、5-エチル-3-メチレン-2-ピロリドン、メタアクリル酸2-ヒドロキシエチル、メタアクリル酸ヒドロキシプロピル、1500ダルトン以下の重量平均分子量を有するC1-C4-アルコキシポリエチレングリコールメタアクリレート、N-ビニルホルムアミド、N-ビニルアセトアミド、N-ビニルイソプロピルアミド、N-ビニル-N-メチルアセトアミド、アリルアルコール、ビニルアルコールコポリマー中の酢酸ビニルの加水分解型、及びこれらの組合せよりなる群から選択され、好ましくはアクリルアミド、N,N-ジメチルアクリルアミド、N-ビニルピロリドン、N-ビニル-N-メチルアセトアミド、メタアクリル酸グリセロール、メタアクリル酸ヒドロキシエチル、N-ヒドロキシエチルメタアクリルアミド、400ダルトン以下の重量平均分子量を有するC1-C4-アルコキシポリエチレングリコールメタアクリレート、ビニルアルコール、及びこれらの組合せよりなる群から選択される]。親水性増強剤としての親水性ポリマーが、アクリルアミド、N,N-ジメチルアクリルアミド、N-ビニルピロリドン、N-ビニル-N-メチルアセトアミド、メタアクリル酸グリセロール、メタアクリル酸ヒドロキシエチル、N-ヒドロキシエチルメタアクリルアミド、メタアクリロイルオキシエチルホスホリルコリン、400ダルトン以下の重量平均分子量を有するC1-C4-アルコキシポリエチレングリコールメタアクリレート、ビニルアルコール、N-メチル-3-メチレン-2-ピロリドン、1-メチル-5-メチレン-2-ピロリドン、5-メチル-3-メチレン-2-ピロリドン、メタアクリル酸N,N-ジメチルアミノエチル、N,N-ジメチルアミノプロピルメタアクリルアミド、及びこれらの組合せよりなる群から選択される、非反応性親水性ビニルモノマーのモノアミノ-、モノカルボキシル-、ジアミノ-又はジカルボキシル末端のホモ-又はコポリマーである、請求項19又は20に記載の眼用レンズ製品。親水性増強剤としての親水性ポリマーが、アミノ-又はカルボキシル含有多糖類、ヒアルロン酸、コンドロイチン硫酸、及びこれらの組合せである、請求項19又は20に記載の眼用レンズ製品。親水性増強剤が、アミノ-、カルボキシル-又はチオール含有単糖類;アミノ-、カルボキシル-又はチオール含有二糖類;アミノ-、カルボキシル-又はチオール含有オリゴ糖類;及びこれらの組合せである、請求項19又は20に記載の眼用レンズ製品。親水性増強剤としての親水性ポリマーの重量平均分子量MWが、500~1,000,000、好ましくは1,000~500,000である、請求項20~24のいずれか1項に記載の眼用レンズ製品。オートクレーブ処理前パッケージング溶液が、0.01~2、好ましくは0.05~1.5、更に好ましくは0.1~1、更になお好ましくは0.2~0.5重量の熱架橋しうる親水性ポリマー材料を含む、請求項19~26のいずれか1項に記載の眼用レンズ製品。元のシリコーンヒドロゲルコンタクトレンズが、0.1~10、更に好ましくは0.25~7、更になお好ましくは0.5~5、最も好ましくは0.75~3重量の反応性ビニルモノマー[メタアクリル酸アミノ-C1-C6アルキル、メタアクリル酸C1-C6アルキルアミノ-C1-C6アルキル、アリルアミン、ビニルアミン、アミノ-C1-C6アルキルメタアクリルアミド、C1-C6アルキルアミノ-C1-C6アルキルメタアクリルアミド、アクリル酸、C1-C12アルキルアクリル酸、N,N-2-アクリルアミドグリコール酸、β-メチル-アクリル酸、α-フェニルアクリル酸、β-アクリルオキシプロピオン酸、ソルビン酸、アンゲリカ酸、ケイ皮酸、1-カルボキシ-4-フェニル-1,3-ブタジエン、イタコン酸、シトラコン酸、メサコン酸、グルタコン酸、アコニット酸、マレイン酸、フマル酸、トリカルボキシエチレン、及びこれらの組合せよりなる群から選択される]を含むシリコーンヒドロゲルレンズ配合物を重合することにより製造される、請求項19~27のいずれか1項に記載の眼用レンズ製品。元のシリコーンヒドロゲルコンタクトレンズが、アミノ又はカルボキシル基を包含する反応性ベースコーティングを含む、請求項19~28のいずれか1項に記載の眼用レンズ製品。反応性ベースコーティングが、少なくとも1層のペンダントアミノ基及び/又はカルボキシル基を有する反応性ポリマーを含み、そしてこの反応性ベースコーティングが、シリコーンヒドロゲルコンタクトレンズを反応性ポリマーの溶液と接触させることにより得られる、請求項29に記載の眼用レンズ製品[ここで、この反応性ポリマーは、アミノ-C1~C4アルキルメタアクリルアミド、メタアクリル酸アミノ-C1~C4アルキル、C1~C4アルキルアミノ-C1~C4アルキルメタアクリルアミド、メタアクリル酸C1~C4アルキルアミノ-C1~C4アルキル、アリルアミン、又はビニルアミンのホモポリマー;ポリエチレンイミン;ペンダントアミノ基を持つポリビニルアルコール;直鎖又は分岐のポリアクリル酸;C1~C12アルキルアクリル酸のホモポリマー;アミノ-C1~C4アルキルメタアクリルアミド、メタアクリル酸アミノ-C1~C4アルキル、C1~C4アルキルアミノ-C1~C4アルキルメタアクリルアミド、メタアクリル酸C1~C4アルキルアミノ-C1~C4アルキル、アクリル酸、C1~C12アルキルアクリル酸、マレイン酸、及び/又はフマル酸と、少なくとも1種の親水性ビニルモノマー好ましくは、アクリルアミド、N,N-ジメチルメタアクリルアミド、N-ビニルピロリドン、メタクリル酸グリセロール、N,N-2-アクリルアミドグリコール酸、3-アクリロイルアミノ-1-プロパノール、N-ヒドロキシエチルアクリルアミド、N-[トリスヒドロキシメチルメチル]-アクリルアミド、N-メチル-3-メチレン-2-ピロリドン、1-エチル-3-メチレン-2-ピロリドン、1-メチル-5-メチレン-2-ピロリドン、1-エチル-5-メチレン-2-ピロリドン、5-メチル-3-メチレン-2-ピロリドン、5-エチル-3-メチレン-2-ピロリドン、1-n-プロピル-3-メチレン-2-ピロリドン、1-n-プロピル-5-メチレン-2-ピロリドン、1-イソプロピル-3-メチレン-2-ピロリドン、1-イソプロピル-5-メチレン-2-ピロリドン、1-n-ブチル-3-メチレン-2-ピロリドン、1-tert-ブチル-3-メチレン-2-ピロリドン、メタアクリル酸2-ヒドロキシエチル、メタアクリル酸ヒドロキシプロピル、ホスホリルコリン含有ビニルモノマー、1500ダルトン以下の重量平均分子量を有するC1-C4-アルコキシポリエチレングリコールメタアクリレート、N-ビニルホルムアミド、N-ビニルアセトアミド、N-ビニルイソプロピルアミド、N-ビニル-N-メチルアセトアミド、アリルアルコール、ビニルアルコールコポリマー中の酢酸ビニルの加水分解型、及びこれらの組合せよりなる群から選択されるとのコポリマー;カルボキシル含有セルロース;ヒアルロナート;コンドロイチン硫酸;ポリグルタミン酸;ポリアスパラギン酸;又はこれらの組合せである]。反応性ポリマーが、水と1種以上の有機溶媒との混合物、有機溶媒、又は1種以上の有機溶媒の混合物に溶解される、請求項30に記載の眼用レンズ製品。コンタクトレンズ上の反応性ベースコーティングが、少なくとも1種のアミノ含有又はカルボキシル含有ビニルモノマーをプラズマの影響下で重合させることにより得られる、請求項31に記載の眼用レンズ製品。直ぐに使用できるシリコーンヒドロゲルコンタクトレンズが、少なくとも40barrer、好ましくは少なくとも50barrer、更に好ましくは少なくとも60barrer、更になお好ましくは少なくとも70barrerの酸素透過度;1.5MPa以下、好ましくは1.2MPa以下、更に好ましくは1.0MPa以下、更になお好ましくは0.3MPa~1.0MPaの弾性率;完全に水和すると好ましくは18~70、更に好ましくは20~60重量の含水量;及びこれらの組合せよりなる群から選択される、少なくとも1つの特性を有する請求項19~32のいずれか1項に記載の眼用レンズ製品。水溶性で熱架橋しうる親水性ポリマー材料であって、aエピクロロヒドリン官能化ポリアミン又はポリアミドアミンから誘導された、20~95、好ましくは35~90、更に好ましくは50~85重量の第1のポリマー鎖;bアミノ基、カルボキシル基、チオール基、及びこれらの組合せよりなる群から選択される少なくとも1個の反応性官能基を有する少なくとも1種の親水性増強剤から誘導され、5~80、好ましくは10~65、更に好ましくは15~50重量の第2のポリマー鎖ここで、第2のポリマー鎖は、それぞれエピクロロヒドリン官能化ポリアミン又はポリアミドアミンの1個のアゼチジニウム基と、親水性増強ポリマー剤の1個のアミノ、カルボキシル又はチオール基との間に形成される1個以上の共有結合を介して第1のポリマー鎖に共有結合している;並びにc第1のポリマー鎖の一部、又は第1のポリマー鎖に共有結合したペンダント基であるアゼチジニウム基を含む材料。親水性増強ポリマー剤が、1個以上のアミノ、カルボキシル及び/又はチオール基を有する親水性ポリマーであり、親水性増強剤としての親水性ポリマー中のアミノ、カルボキシル又はチオール基の含量が、親水性ポリマーの総重量に基づいて、40未満、好ましくは30未満、更に好ましくは20未満、更になお好ましくは10重量未満である、請求項34に記載の親水性ポリマー材料。親水性増強剤としての親水性ポリマーが、1個だけのアミノ、カルボキシル又はチオール基を有するポリエチレングリコール;2個の末端アミノ、カルボキシル及び/又はチオール基を持つポリエチレングリコール;1個以上のアミノ、カルボキシル及び/又はチオール基を持つマルチアームポリエチレングリコール;1個以上のアミノ、カルボキシル及び/又はチオール基を持つポリエチレングリコールデンドリマーである、請求項34又は35に記載の親水性ポリマー材料。親水性増強剤としての親水性ポリマーが、160重量以下、好ましくは0.1~30、更に好ましくは0.5~20、更になお好ましくは1~15重量の少なくとも1種の反応性ビニルモノマー並びに2少なくとも1種の非反応性親水性ビニルモノマー及び/又は少なくとも1種のホスホリルコリン含有ビニルモノマーを含む組成物の重合産物であるコポリマー;あるいはその組合せである、請求項34又は35に記載の親水性ポリマー材料[ここで、この反応性ビニルモノマーは、メタアクリル酸アミノ-C1-C6アルキル、メタアクリル酸C1-C6アルキルアミノ-C1-C6アルキル、アリルアミン、ビニルアミン、アミノ-C1-C6アルキルメタアクリルアミド、C1-C6アルキルアミノ-C1-C6アルキルメタアクリルアミド、アクリル酸、C1-C12アルキルアクリル酸、N,N-2-アクリルアミドグリコール酸、β-メチル-アクリル酸、α-フェニルアクリル酸、β-アクリルオキシプロピオン酸、ソルビン酸、アンゲリカ酸、ケイ皮酸、1-カルボキシ-4-フェニル-1,3-ブタジエン、イタコン酸、シトラコン酸、メサコン酸、グルタコン酸、アコニット酸、マレイン酸、フマル酸、トリカルボキシエチレン、及びこれらの組合せよりなる群から選択され、好ましくは、メタアクリル酸、C2-C12アルキルアクリル酸、ビニルアミン、アリルアミン、メタアクリル酸アミノ-C2-C4アルキル、アミノ-C2-C4アルキルメタアクリルアミド、及びこれらの組合せよりなる群から選択され;こ非反応性親"